(57)【特許請求の範囲】
【請求項１】
不透明性の無彩色の原色粉体塗料群及び不透明性の有彩色の原色粉体塗料群からなる群より選ばれた原色粉体塗料を組み合わせて目標色に調色する粉体塗料の調色方法であって、
前記無彩色の原色粉体塗料群は、白色粉体塗料、黒色粉体塗料及び該白色粉体塗料と該黒色粉体塗料との間の明度を有する少なくとも１種の灰色粉体塗料からなり、
前記有彩色の原色粉体塗料群は、６〜１１種のサブグループからなり、ここで１つのサブグループは含有率は異なるも同じ有彩色の着色剤をそれぞれ含有させてなる明度の異なる一連の複数の原色粉体塗料からなり、６〜１１種のサブグループにおける各グループの原色粉体塗料にはそれぞれ色相の異なる有彩色の着色剤が配合されてなり、
（１）無彩色の原色粉体塗料群において明度が最も高い原色粉体塗料及び明度が最も低い原色粉体塗料並びに各サブグループにおいて有彩色の着色剤の含有率が最も高い原色粉体塗料からなる基準原色粉体塗料群より、目標色に調色するのに適した２種以上の基準原色粉体塗料を選択する第１工程、
（２）有彩色の原色粉体塗料として、第１工程で選択された有彩色の基準原色粉体塗料が属するサブグループごとに、各サブグループ内の原色粉体塗料から、明度の値が目標色の明度を挟む２種の原色粉体塗料を選択して色相を合わせ（但し、明度の値が目標色の明度を挟む２種の原色粉体塗料が存在しない場合は、目標色の明度との差が最も小さい１種を選択する）、有彩色の原色粉体塗料として前記原色粉体塗料のみを用いて目標色の彩度と明度を再現できない場合は、さらに無彩色の原色粉体塗料として目標色の彩度と明度を再現するのに適した無彩色の原色粉体塗料を前記無彩色の原色粉体塗料群から選択する第２工程、並びに
（３）第２工程で選択された原色粉体塗料を組み合わせて調色する第３工程
を有する粉体塗料の調色方法。
【請求項２】
各サブグループが２〜１０種の原色粉体塗料からなる請求項１記載の調色方法。
【請求項３】
一のサブグループにおいて、明度順に原色粉体塗料を配列した場合に、隣り合う各原色粉体塗料間の明度差がそれぞれ５〜４０であるサブグループを、グループ数にして５０％以上用いる請求項１又は２記載の調色方法。
【請求項４】
一のサブグループにおいて、明度が最も高い原色粉体塗料の明度が６５〜９０であり、明度が最も低い原色粉体塗料の明度が３０〜６０であるサブグループを、グループ数にして５０％以上用いる請求項１〜３いずれか記載の調色方法。
【請求項５】
請求項１〜４いずれか記載の粉体塗料の調色方法により組み合わせた粉体塗料を用いた塗膜の製造方法。
【発明の詳細な説明】
【０００１】
【発明の属する技術分野】
本発明は、２種以上の色彩の異なる粉体塗料を組み合わせて目標色に調色する調色方法及び塗膜の製造方法に関する。
【０００２】
【従来の技術】
有機溶剤を含まないことから環境性に優れている粉体塗料は家庭電化製品、自動車部品、家具等の塗装に広く用いられている。粉体塗料は、樹脂、硬化剤、添加剤等に数種の着色剤を加え、混合した後、溶融混練し、その後、冷却、粉砕、必要に応じて分級することにより、平均粒子径が２０〜５０μｍの微粒子からなる微粒子パウダーとして製造されるが、通常、色彩の異なる微粒子パウダーを混合し、静電塗装ガン等で被塗布物に塗布し焼き付けると、目で見ても塗膜の色彩が不均一（以下、まだら感という）と感じる。そのため、要求される色彩ごとに該色彩の微粒子パウダーからなる塗料を用意せざるを得ず、その品揃えは膨大な数にのぼっている。
【０００３】
そこで、粉体塗料の調色工程を簡素化するために、限られた数の着色（原色）粉体塗料を組み合わせて、幅広い色彩に調色する方法の開発が望まれている。
【０００４】
特表平４−５０４４３１号公報には、色の違いが目では見分けることができない粒子径、好ましくは最大粒径が１０μｍ以下の色彩の異なる粉体混合物を造粒する方法が提案されているが、個々の粉体を１０μｍ以下に粉砕し、造粒するため製造工程が必要であり煩雑となる。
【０００５】
特開平１０−１２０９４５号公報には、イエロー、マゼンタ及びシアンの３原色、更にブラック及びホワイトを加えた５原色に、また特開平１１−２９３１６２号公報には、シアン、マゼンタ、イエロー又はシアン、レッド、イエローの３原色の透光性塗料とシアンより色の薄いライトシアン及びマゼンタより色の薄いライトマゼンタの２色を加えた、５色を用いるコンピュータ・カラーマッチング法による調色方法が提案されている。しかしながら、いずれの方法においても、各原色を個別のものとして扱っているため、色再現性が十分でなく、被塗装物の色の影響を受けやすい欠点と共に、コンピュータ・カラーマッチング計算のための登録用基礎データの数が増えるという課題がある。
【０００６】
【発明が解決しようとする課題】
本発明は、２種類以上の色彩の異なる粉体塗料を組み合わせて、広範囲にわたって優れた色再現性を実現することができ、かつまだら感の少ない均一な色彩を有する塗膜が得られる粉体塗料の調色方法及び塗膜の製造方法を提供することを目的とする。
【０００７】
【課題を解決するための手段】
本発明者らは、前記従来技術に鑑み、塗膜における色彩のまだら感とＬ* Ｃ* ｈ表色系における明度（Ｌ* 値) ムラ、彩度（Ｃ* 値) ムラ及び色相角度（ｈ値) ムラとの関係を検討した結果、塗膜のまだら感は明度ムラに大きく依存することを見出し、かかる知見をもとに本発明を完成する至った。
【０００８】
即ち、本発明は、
〔１〕  不透明性の無彩色の原色粉体塗料群及び不透明性の有彩色の原色粉体塗料群からなる群より選ばれた原色粉体塗料を組み合わせて目標色に調色する粉体塗料の調色方法であって、
前記無彩色の原色粉体塗料群は、白色粉体塗料、黒色粉体塗料及び該白色粉体塗料と該黒色粉体塗料との間の明度を有する少なくとも１種の灰色粉体塗料からなり、
前記有彩色の原色粉体塗料群は、６〜１１種のサブグループからなり、ここで１つのサブグループは含有率は異なるも同じ有彩色の着色剤をそれぞれ含有させてなる明度の異なる一連の複数の原色粉体塗料からなり、６〜１１種のサブグループにおける各グループの原色粉体塗料にはそれぞれ色相の異なる有彩色の着色剤が配合されてなり、
（１）無彩色の原色粉体塗料群において明度が最も高い原色粉体塗料及び明度が最も低い原色粉体塗料並びに各サブグループにおいて有彩色の着色剤の含有率が最も高い原色粉体塗料からなる基準原色粉体塗料群より、目標色に調色するのに適した２種以上の基準原色粉体塗料を選択する第１工程、
（２）有彩色の原色粉体塗料として、第１工程で選択された有彩色の基準原色粉体塗料が属するサブグループごとに、各サブグループ内の原色粉体塗料から、明度の値が目標色の明度を挟む２種の原色粉体塗料を選択して色相を合わせ（但し、明度の値が目標色の明度を挟む２種の原色粉体塗料が存在しない場合は、目標色の明度との差が最も小さい１種を選択する）、有彩色の原色粉体塗料として前記原色粉体塗料のみを用いて目標色の彩度と明度を再現できない場合は、さらに無彩色の原色粉体塗料として目標色の彩度と明度を再現するのに適した無彩色の原色粉体塗料を前記無彩色の原色粉体塗料群から選択する第２工程、並びに
（３）第２工程で選択された原色粉体塗料を組み合わせて調色する第３工程
を有する粉体塗料の調色方法、
〔２〕  各サブグループが２〜１０種の原色粉体塗料からなる前記（１）記載の調色方法、
〔３〕  一のサブグループにおいて、明度順に原色粉体塗料を配列した場合に、隣り合う各原色粉体塗料間の明度差がそれぞれ５〜４０であるサブグループを、グループ数にして５０％以上用いる前記（１）又は（２）記載の調色方法、
〔４〕  一のサブグループにおいて、明度が最も高い原色粉体塗料の明度が６５〜９０であり、明度が最も低い原色粉体塗料の明度が３０〜６０であるサブグループを、グループ数にして５０％以上用いる請求項１〜３いずれか記載の調色方法、並びに
〔５〕  前記（１）〜（４）いずれか記載の粉体塗料の調色方法により組み合わせた粉体塗料を用いた塗膜の製造方法
に関する。
【０００９】
【発明の実施の形態】
本発明の調色方法では、無彩色の原色粉体塗料群及び有彩色の原色粉体塗料群からなる群より選ばれた粉体塗料を組み合わせて目標色に調色する。なお、本発明における「目標色」とは、２種以上の粉体塗料を特定の割合で混合して塗装し、焼き付けして得ようとする塗膜の色彩を指す。また、「色彩」とは、色相、明度及び彩度の３属性の組み合わせを示す。
【００１０】
無彩色の原色粉体塗料群は少なくとも２種の明度の異なる原色粉体塗料からなり、本発明では、その中で、明度が最も高い原色粉体塗料を白原色粉体塗料、明度が最も低い原色粉体塗料を黒原色粉体塗料として、これら２種の原色粉体塗料を第１工程における基準原色粉体塗料とする。なお、白原色粉体塗料は明度が９０以上の白色粉体塗料、黒原色粉体塗料は明度が３０以下の黒色粉体塗料であるのがそれぞれ好ましく、さらに、白色粉体塗料と黒色粉体塗料との間の明度を有する灰色粉体塗料を加えて、白色粉体塗料、黒色粉体塗料及び少なくとも１種の灰色粉体塗料を無彩色の原色粉体塗料として用いるのが好ましい。なお、本発明における無彩色の粉体塗料とは、単独で塗膜化した時、塗膜の彩度が５未満のもの、有彩色の粉体塗料とは５以上のものをいう。
【００１１】
有彩色の原色粉体塗料群は、１又は２以上のサブグループの原色粉体塗料からなり、ここで１つのサブグループは含有率は異なるも同じ有彩色の着色剤をそれぞれ含有させてなる明度の異なる一連の複数の原色粉体塗料からなり、２以上のサブグループがある場合、各グループの原色粉体塗料にはそれぞれ色相の異なる有彩色の着色剤が配合されているものとする。そして、各サブグループにおいて有彩色の着色剤の含有率が最も高い原色粉体塗料を第１工程における基準原色粉体塗料とする。即ち、赤色系粉体塗料群、青色系粉体塗料群、黄色系粉体塗料群等の着色剤の異なる原色粉体塗料群がそれぞれサブグループに相当し、例えば、赤色系粉体塗料群を例にとると、赤色系粉体塗料群を構成する複数の赤色粉体塗料の中で、最も赤色着色剤濃度の高い赤色粉体塗料が、赤色系粉体塗料群の基準原色粉体塗料となる。なお、各サブグループを構成する粉体塗料は、含有する着色剤自体の明度に応じ、白系あるいは黒系の着色剤を適宜配合して明度の調整をすることが好ましい。従って、有彩色の原色粉体塗料にも通常無彩色の着色剤が含有されているのが好ましく、このことは後述する不透明化にもつながる。
【００１２】
本発明では、色再現性の観点からは、より多数の原色粉体塗料を用いることが好ましいが、調色のための品揃え数と色再現領域とのバランスを考慮すると、有彩色の原色粉体塗料群を構成するサブグループ数は、好ましくは３〜１５種、より好ましくは６〜１１種、１つのサブグループを構成する原色粉体塗料数は、好ましくは２〜１０種、より好ましくは２〜５種である。
【００１３】
また、後述する第２工程ではサブグループを構成する各原色粉体塗料の明度に着目して原色粉体塗料を選択することから、それぞれ明度の異なる２種以上の原色粉体塗料からなるサブグループを用いる場合、一のサブグループにおいて、明度順に原色粉体塗料を配列した際に、隣り合う各原色粉体塗料間の明度差が、それぞれ５〜４０、好ましくは５〜３０、より好ましくは１０〜２５であるサブグループを、グループ数にして５０％以上、好ましくは８０％以上、より好ましくは１００％（全て）用いるのが望ましい。また、一のサブグループにおいて、明度が最も高い原色粉体塗料の明度が６５〜９０、好ましくは６５〜８０であり、明度が最も低い原色粉体塗料の明度が３０〜６０、好ましくは３５〜５５であるサブグループを、グループ数にして５０％以上、好ましくは８０％以上、より好ましくは１００％（全て）用いるのが望ましい。さらに、異なるサブグループ間で明度差が±１０、好ましくは±５以内の原色粉体塗料の組み合わせが少なくとも１組あるのが好ましい。このように、着色剤濃度及び／又は明度の異なる原色粉体塗料を同一着色剤で複数種品揃えし、少なくともこれらの２種と無彩色の２種を組み合わせることで、同一の色相における再現領域が４点以上の色彩により囲まれる範囲となるため全体としても再現領域を広くとることができる。なお、本発明における明度とは、国際照明委員会（ＣＩＥ）で規格化され、ＪＩＳ  Ｚ８７２９において採用されているＬ* ａ* ｂ* 表色系（ＣＩＥ１９７６）により測定されるＬ* 値を指し、前記ａ* 値及びｂ* 値とは同表色系における色度を指す。なお、Ｌ* 値、ａ* 値及びｂ* 値は、測定値が物体の表面状態に依存しない測色方法であるＳＣＩ方式（正反射方向を含む測色方式）で測定した値とする。
【００１４】
第１工程では、基準原色粉体塗料群より、目標色に調色するのに適した２種以上の基準原色粉体塗料を選択する。ここで、基準原色粉体塗料となる粉体塗料は、前記したとおり、無彩色の原色粉体塗料群では、明度が最も高い原色粉体塗料及び明度が最も低い原色粉体塗料、有彩色の原色粉体塗料群では、各サブグループにおいて有彩色の着色剤の含有率が最も高い原色粉体塗料である。従って、有彩色の原色粉体塗料群が６色のサブグループからなる場合には、無彩色の原色粉体塗料２種（白原色粉体塗料及び黒原色粉体塗料）と有彩色の原色粉体塗料６種との計８種の原色粉体塗料が基準原色粉体塗料として規定されることになる。
【００１５】
第１工程では、好ましくは、目標色に対して、有彩色２色の基準原色粉体塗料を選択して、その配合比を調整して色相を合わせ、さらに無彩色１色又は２色の基準原色粉体塗料の配合比を調整して彩度と明度を合わせる。ここで有彩色２色の基準原色粉体塗料は、例えばＸＹＺ表色系のＣＩＥ１９３１ｘｙ色度図上において、目標色と白原色粉体塗料又は黒原色粉体塗料との座標を通る直線を境にして、両側に色度座標を有する有彩色２色が選択される。
【００１６】
以上に説明した第１工程における原色粉体塗料の選択及び配合比の決定には、塗料工業における公知の調色の計算技法として、Ｋｕｂｅｌｋａ−Ｍｕｎｋの光学濃度モデルにＤＵＮＣＡＮの混色理論を組み合わせたコンピュータ・カラーマッチング（ｃｏｍｐｕｔｅｒ  ｃｏｌｏｒ  ｍａｔｃｈｉｎｇ（ＣＣＭ））を利用することもできる。
【００１７】
さらに、目標色への色合わせには、色合わせ方式として公知のメタメリックマッチ（Ｍｅｔａｍｅｒｉｃ−Ｍａｔｃｈ）とアイソメリックマッチ（Ｉｓｏｍｅｒｉｃ−Ｍａｔｃｈ）の２つの方式があり、本発明では、いずれか一方の方式を利用しても、両者の方式を併用してもよい。ここで、メタメリックマッチとは、目標色と試行色との三刺激値（Ｘ、Ｙ、Ｚ）を一致させる方式であり、特定光源・視野条件（例えばＣ光源  ２度視野）のみにおける原色塗料の組み合わせであるため調色計算の簡素化を測ることが可能である。また、アイソメリックマッチとは目標色と試行色との分光反射率曲線を一致させる方式であり、光源や見方（視野）条件が変わっても目標色と試行色とは同色に見える。しかし、反射率の一致性を重視した場合には、目標色の分光反射率を再現可能な原色塗料が必要とされるため、必然的に原色塗料の種類が多くなるという欠点もある。そこで、調色計算の簡素化と色再現性の要求をバランスさせる両方式の併用が一般に行われている。
【００１８】
本発明の調色方法に用いらうれるＣＣＭシステムは、例えば、目標色を測色するための分光測色計と、目標色に調色するための粉体塗料の配合比を算出し、結果を出力する演算・出力装置とから構成される。演算・出力装置では、分光測色計にて測色された波長−反射率曲線のデータから、光の吸収係数Ｋと散乱係数Ｓとの比であるＫ／Ｓ値を算出し、このＫ／Ｓ値と、予め使用する複数色の粉体塗料について測色したＮ個の基礎データのＫ／Ｓ値〔（Ｋ／Ｓ）1 〜（Ｋ／Ｓ）n 〕から算出された計算反射率を用いて、メタメリックマッチ方式、アイソメリックマッチ方式又は両技法を用いて、目標色に調色するための粉体塗料の配合比を算出する。
【００１９】
また、演算・出力装置において処理される概略工程は以下のようにして行われる。
▲１▼  分光測色計により、目標色の反射率を測定する。
▲２▼  許容色差（ΔＥ）、素材・塗装方法の設定、評価光源・視野の設定、色合わせ選択技法の重み付け等の計算条件を設定する。
▲３▼  目標色の反射率より評価光源・視野での目標色の三刺激値（Ｘ、Ｙ、Ｚ）を計算し、使用する粉体塗料の仮決めを行う。
▲４▼  計算対象粉体塗料の基礎データをデータファイルから読み込む。
▲５▼  Ｋｕｂｅｌｋａ−Ｍｕｎｋの光学濃度モデルとＤＵＮＣＡＮの混色理論を組み合わせて、理想の反射率を計算する。
▲６▼  メタメリックマッチ方式を採用する場合、計算光源・視野における色差ΔＥを計算し、アイソメリックマッチ方式を選択する場合、目標色と反射率の一致性、例えば、目標色の反射率と計算により求められる反射率との差の２乗和を計算する。両方式を併用する場合は、両方を計算する。
▲７▼  判定が収束するように、▲３▼〜▲６▼を繰り返し、粉体塗料の選択、配合比を反復計算する。
▲８▼  計算収束結果、即ち選択した粉体塗料とその配合比を出力する。
【００２０】
なお、通常、ＣＣＭシステムにより粉体塗料を選択する際には、有彩色の原色粉体塗料の場合、選択候補となる原色粉体塗料それぞれについて、着色剤濃度の異なる３種の登録用基礎データが必要とされるが、本発明では、同一サブグループを構成する原色粉体塗料の１種についての基礎データですみ、さらにその基礎データに、同グループ内の他の原色粉体塗料のデータを利用することができるため、着色剤の濃度分割数が多くても、即ち１つのサブグループが多数の原色粉体塗料から構成される場合であっても、基礎データ登録の簡素化を図ることができる。特に、基礎データの登録に必要な粉体塗料及び本発明のサブグループを構成する原色粉体塗料のいずれもが、有彩色の着色剤と白色着色剤との配合比のみが異なる粉体塗料が用いられる場合に、より著しくデータ登録数を減少させることができる。例えば、同一着色剤を含有する３種の有彩色原色粉体塗料を選択候補としてＣＣＭシステムに登録する際、通常、１種の原色粉体塗料につき、原色を含めて着色剤濃度の異なる４種の基礎データが必要なため、３×４＝１２種の基礎データを登録する必要があるが、本発明では、３種の原色粉体塗料のデータを互いの基礎データとして利用できるため、基礎データの登録数は、さらに１種の登録用基礎データを加えるだけの、合計４種ですむ。一方、着色剤自体の明度が非常に高い着色剤を用いた原色粉体塗料からなるサブグループ、例えば黄色系粉体塗料群では、黄色着色剤及び白色着色剤に加えて、黒色着色剤を用い、それらの配合比を変えた原色粉体塗料を用いるため、黄色着色剤及び白色着色剤を用いた２種と、黄色着色剤、白色着色剤及び黒色着色剤を用いた１種の、計３種の黄色粉体塗料を選択候補としてＣＣＭシステムに登録する場合には、通常３×４＝１２種の基礎データが必要とされるのに対し、本発明では、かかる３種の粉体塗料のデータに、さらに２種の登録用基礎データを加えた、計５種の基礎データを登録すればよい。
【００２１】
第２工程では、まず、有彩色の原色粉体塗料として、第１工程で選択された有彩色の基準原色粉体塗料が属するサブグループごとに、各サブグループ内の原色粉体塗料から、明度の値が目標色の明度を挟む２種の原色粉体塗料を選択して色相を合わせるが、明度の値が目標色の明度を挟む２種の原色粉体塗料が存在しない場合は、目標色の明度との差が最も小さい１種を選択し、サブグループが複数の場合、即ち第１工程において有彩色の原色粉体塗料が複数選択された場合には、各サブグループについて上記と同様にして原色粉体塗料を選択する。
【００２２】
例えば、第１工程において、白色粉体塗料、黒色粉体塗料、赤色粉体塗料及び青色粉体塗料が選択され、赤色系粉体塗料のサブグループが８０（原色粉体塗料ａ）、６０（原色粉体塗料ｂ）、４０（原色粉体塗料ｃ）の明度を有する３種の赤色粉体塗料から構成されている場合、目標色の明度が９０の場合には原色粉体塗料ａが、目標色の明度が７０の場合には原色粉体塗料ａと原色粉体塗料ｂが、目標色の明度が６０の場合には原色粉体塗料ｂが、それぞれ赤色系粉体塗料群の中から選択されることとなる。さらに、青色系粉体塗料群からも同様にして原色粉体塗料が選択された結果、合計２〜４種の有彩色の原色粉体塗料が選択される。なお、１つのサブグループから２種の原色粉体塗料が選択された場合、それらの配合比率は彩度と明度が目標色の値と一致するように調整し、調色に使用する両者の使用量は、両者が含有する有彩色着色剤量の合計が、第１工程で選択された対応する基準原色粉体塗料が含有する着色剤の量と一致するように決める。なお、この時選択された２種の原色粉体塗料中の無彩色着色剤量の合計は、第１工程で選択された無彩色基準粉体塗料に含まれる無彩色着色剤の合計量を超えないようにしなければならない。
【００２３】
従って、有彩色の原色粉体塗料として第２工程で選ばれた前記原色粉体塗料のみを用いて目標色の彩度と明度に調整できない場合は、さらに無彩色の原色粉体塗料として目標色の彩度と明度に調整するのに適した無彩色の原色粉体塗料を無彩色の原色粉体塗料群から選択することになる。すなわち、決定された有彩色の原色粉体塗料中には無彩色着色剤も含有されており、その量と第１工程で決定された無彩色着色剤量との差分について前記有彩色の原色粉体塗料と同様にして目標色との明度差の小さいものを無彩色原色粉体塗料群から原色粉体塗料として選択し、明度及び彩度が目標色と一致するように配合比を決定し、両者を一致させる。
【００２４】
最終的に、第３工程において、第２工程で選択された原色粉体塗料を組み合わせて調色する。このように明度差に注目して粉体塗料の調色を行うことで、数少ない原色粉体塗料のブレンド手法により、広範囲にわたって色再現性を有し、かつまだら感の少ない均一な色彩の塗膜が得られる。
【００２５】
本発明に用いられる粉体塗料としては、従来より用いられている、樹脂、着色剤、好ましくはさらに硬化剤を含有する粉体塗料を特に限定することなく用いることができるが、被塗装物が有する色彩の影響を少なくするために、組み合わせる粉体塗料の少なくとも１種、好ましくは用いる粉体塗料の８０重量％以上、より好ましくは全ての粉体塗料が不透明性であるのが望ましい。
【００２６】
本発明において、不透明性の粉体塗料とは、塗装焼き付けして得られる塗膜の色彩が被塗装物（下地）の色彩に影響を受けることのない性質を有する粉体塗料、すなわち塗膜において充分な隠蔽性を得ることができる粉体塗料をいい、具体的には、後述する無機系顔料を含有する粉体塗料を用いることができる。
【００２７】
樹脂としては、従来より公知である樹脂が特に限定されることなく使用可能である。例えば、ポリエチレン、ナイロン樹脂、塩化ビニルなどの非反応性樹脂、エポキシ樹脂、ポリエステル樹脂、アクリル樹脂などの反応性樹脂等が挙げられ、これらは２種以上を混合して用いてもよい。これらのなかでは、ポリエステル樹脂、エポキシ樹脂及びアクリル樹脂が好ましく、ポリエステル樹脂及び／又はエポキシ樹脂を主成分として、樹脂中、５０〜１００重量％含有することがより好ましい。
【００２８】
硬化剤としては、従来より公知である硬化剤が特に限定されることなく使用可能である。例えば、トリレンジイソシアネート、キシリレンジイソシアネート等のポリイソシアネート系硬化剤；１，３，５−トリグリシジルイソシアヌレート等のイソシアヌレート系硬化剤；ブロックイソシアネート系硬化剤；ビスフェノールＡ型ジグリシジルエーテル等のエポキシ系硬化剤；アルコキシシラン系硬化剤；ポリアジリジン系硬化剤；オキサゾリン系硬化剤等の硬化剤が用いられる反応性樹脂の官能基に対応して用いられる。硬化剤の含有量は、樹脂中に存在する官能基の量にもよるが、官能基の当量比で０．８〜１．２の範囲が好ましい。
【００２９】
着色剤しては、通常、粉体塗料に使用されるすべての無機系顔料と有機系顔料を用いることができる。無機系顔料としては、酸化チタン、べんがら、クロムチタンイエロー、黄色酸化鉄、カーボンブラック等が挙げられる。有機系顔料としては、アゾ系、ペリレン系、縮合アゾ系、ニトロ系、ニトロソ系、フタロシアニン系、アントラキノン系、キナクリドン系、ジオキサン系等の顔料が挙げられ、具体的には、アゾ系顔料としてはレーキレッド、ファストイエロー、ジスアゾイエロー、パーマネントレッド等、ニトロ系顔料としてはナフトールイエロー等、ニトロソ系顔料としてはピグメントグリーンＢ、ナフトールグリーン等、フタロシアニン系顔料としてはフタロシアニンブルー、フタロシアニングリーン等、アントラキノン系顔料としてはインダスレンブルー、ジアントラキノニルレッド等、キナクリドン系顔料としてはキナクリドンレッド、キナクリドンバイオレット等、ジオキサン系顔料としてはカルバゾールジオキサジンバイオレット等が、それぞれ挙げられる。樹脂１００重量部に対する着色剤の含有量は、その種類により異なるが、無機系顔料では、１〜６０重量部、有機系顔料では０．０５〜３０重量部が好ましい。
【００３０】
無機系顔料は、塗膜に隠蔽性を付与する効果があり、単独で使用しても、また２種以上の無機系顔料を組み合わせて使用しても、不透明性の粉体塗料が得られる。しかし、有機系顔料は、顔料自体に隠蔽性を付与する効果が乏しいため、有機系顔料のみを着色剤として使用すると、得られる粉体塗料は透明性のものとなる。従って、不透明性の粉体塗料として使用する場合には、有機系原料だけでなく無機系顔料をともに使用することが好ましい。特に、有機系顔料の色相を損なうことなく、塗膜に隠蔽性を付与し得る点から、有機系顔料と併用する無機系顔料としては、白色着色剤として用いられる酸化チタンが好ましい。
【００３１】
粉体塗料には、必要に応じて、アクリレート重合体等の流展剤、各種触媒や有機系スズ化合物等の架橋促進剤、ベンゾイン等のワキ防止剤等の添加剤等が含有されていてもよい。
【００３２】
本発明に用いられる粉体塗料は、例えば、樹脂、硬化剤、着色剤、添加剤等を押出機等で溶融混練し、冷却後、例えば、ハンマーミル、ジェット衝撃ミル等の粉砕装置を用いて物理的粉砕を行い、ついで空気分級機、マイクロン・クラッシファイアーなどの分級機を用いて分級することにより調製することができる。また、樹脂、硬化剤、着色剤等を、樹脂が溶解する溶媒に分散させ、スプレードライ、相分離等の方法、または樹脂を構成するモノマーに硬化剤、着色剤等を混合し、懸濁重合、乳化重合する方法等も挙げられ、これらの粒子を会合させて所望の粒径としてもよい。さらに、粉体塗料の表面には、シリカ、アルミナ、チタニア又はジルコニア等の流動性調整剤が添加されていてもよい。
【００３３】
粉体塗料の体積平均粒径は、流動性、塗着効率及び保存性の観点からは、好ましくは１５μｍ以上、より好ましくは１７μｍ以上、特に好ましくは２０μｍ以上、平滑性の観点からは、好ましくは５０μｍ以下、より好ましくは４０μｍ以下、特に好ましくは３０μｍ以下であり、１５〜５０μｍが好ましく、１７μｍを超え４０μｍ以下がより好ましく、２０μｍを超え３０μｍ以下が特に好ましい。本発明では、組み合わせる粉体塗料の少なくとも１種、好ましくは８０重量％以上、より好ましくは全ての粉体塗料が、前記体積平均粒径を有しているのが望ましい。
【００３４】
本発明の調色方法により組み合わせた粉体塗料を用いて塗膜を製造することができる。具体的には、例えば、本発明により組み合わせた２種以上の粉体塗料を混合塗布して、焼き付けることにより、塗膜を形成させることができる。本発明の調色方法を用いて得られる塗膜は、少ない原色粉体塗料の数にもかかわらず、広範囲にわたって優れた色再現性を実現することができ、かつまだら感の少ない均一な色彩のものとなる。
【００３５】
本発明では、計算結果により出力された配合比の２種類以上の原色粉体塗料を予め混合した後に、塗布するのが好ましいが、２種以上の原色粉体塗料を出力された配合比に基づき、塗装機に連続的に供給しながら塗布する方法やそれぞれの粉体塗料に対応した塗装機を用いて塗布してもよい。
【００３６】
なお、本発明における粉体塗料の調色方法には、原色粉体塗料のドライブレンド調色や原色スラリー粉体塗料（水系分散粉体塗料）のスラリー調色などが挙げられるが、エネルギー効率の点よりドライブレンド調色法であるのが好ましい。粉体塗料をドライブレンドする方法としては、ヘンシェルミキサー、スーパーミキサー等の高速攪拌機で乾式混合する方法やＶ−ブレンダー、フープシェーカ等の重力落下を応用して乾式混合する方法等の従来より知られている方法がすべて使用可能である。
【００３７】
調色した粉体塗料を塗布する方法は、特に限定されず、静電スプレー、電子ガン等を用いる塗布方法、流動浸漬法、プラスチック溶射法等が挙げられ、これらのなかでは、コロナ方式又は摩擦方式の静電スプレーを用いる塗装方法が好ましい。
【００３８】
粉体塗料の焼き付けは、十分に硬化が終了する条件であれば、特に限定されない。焼き付けの際の温度、時間等は、粉体塗料に含有される樹脂の種類、組み合わせた粉体塗料の混合物の硬化開始温度等によって異なるため、一概には決定できないが、通常、１２０〜２００℃で、１０〜３０分程度が好ましい。なお、粉体塗料の塗布及び焼き付けの手順については特に制限はないが、作業効率の点から１コート、１ベイクで行うのが好ましい。
【００３９】
【実施例】
実施例１〜６
（１）  表１に示す色彩値（Ｌ* 値、ａ* 値、ｂ* 値、Ｃ値、ｈ値）を有する粉体塗料を調製した。
【００４０】
粉体塗料の製造方法
ポリエステル樹脂「クリルコートＣＣ−３４１」（ダイセルＵＣＢ社製）５０重量部、エポキシ樹脂「エピコート１００４ＡＦ」（油化シェルエポキシ社製）５０重量部、表１に示す使用量（重量部）の着色剤、流展剤「デェスパロンＰＬ５４０」（楠本化成社製）１重量部、ワキ防止剤としてベンゾイン０．１重量部及び硬化触媒としてフェニルイミダゾリン０．１重量部を、スーパーミキサー（カワタ社製）にて良く混合した後、ブッス・コニーダー（ブッス社製）を使用して混練し、冷却したのち「パルペライザーＡＣＭ１０Ａ」（ホソカワミクロン社製）で粉砕、分級して体積平均粒子径２２μｍの粉体を得た〔測定器：マイクロトラックＨＲＡ（日機装社）ｍｏｄｅｌ９３２０−Ｘ１００〕。得られた粉体１００重量部とシリカ「Ｒ９７２」（日本アエロジル社製）０．３重量部とをヘンシェルミキサーで均一に混合し、粉体塗料を得た。
【００４１】
【表１】
0004118502.tif 000002
【００４２】
表１に記載の色彩値は、各粉体塗料を灰色のリン酸亜鉛処理鋼板「パルボンドＮ−１１４」（パルテック社製）に静電塗装し、その後１８０℃で２０分焼き付けて得られた塗膜について、分光測色計「ＣＭ−３６００ｄ」（ミノルタ社製）を使用し、ＳＣＩ方式の測定条件にて測色し、Ｆ６光源、１０°視野にて表色した値である。なお、これらの塗膜が示す発色性はすべて下地の灰色に影響を受けることなく、十分な隠蔽性を有していた。なお、実施例に示す測色値の測定条件はすべて上記と同じである。
【００４３】
（２）  基礎データ登録用塗膜を形成し、前記と同様にして色彩値を測定して、ＣＣＭシステムの登録用基礎データを得た。
【００４４】
基礎データ登録用塗膜は、表２に示す配合比（重量比）で１リットル容のポリビンに計量された原色粉体塗料約５００ｇをターブラミキサー「Ｔ２Ｆ型」（シンマルエンタープライゼス社製）を用いて、回転数９６回転、１０分間混合して混合塗料を得、前記と同様に静電塗装、焼き付けし塗膜を作成した。
【００４５】
【表２】
0004118502.tif 000003
【００４６】
なお、実施例１〜６において、今回使用するＣＣＭシステムの登録に必要なデータ数は、
▲１▼  原色粉体塗料数  １７種
▲２▼  基礎データ登録用粉体塗料  １４種
の登録用基礎データが必要とされることから、登録用基礎データの合計は３１種となる。
【００４７】
（３）  ＣＣＭシステムにより、第１工程として、無彩色と有彩色の原色粉体塗料をそれぞれ２種選択し、その配合比を決定した。さらに、前記ＣＣＭシステムにより、第２工程として、第１工程にて選択された原色粉体塗料の種類と配合比（重量比）に基づいて、原色粉体塗料を選択し、配合比（重量比）を決定し、第３工程として、原色粉体塗料を混合し、目標色への調色を行った。結果を表３〜８に示す。
【００４８】
なお、ＣＣＭシステムが備える、目標色に調色するための粉体塗料の配合比を算出し、結果を出力する演算・出力装置としては、「調色専科  ＰＸ」（日清紡社製）をベースに、第１工程による計算結果を出力し、さらに着色剤濃度ごとに配合比を出力することができるように改造したシステムを用いた。
【００４９】
比較例１Ａ〜６Ａ
灰色粉体塗料１と灰色粉体塗料３を除く、実施例１の原色粉体塗料１５種を使用し、目標色の明度を考慮して原色粉体塗料を選択し、実施例１の第１工程に用いた従来のＣＣＭシステムを用いて目標色への調色を行った。結果を表３〜８に示すが、本比較例では、同一サブグループの原色粉体塗料の使用は、目標色とより近い明度を有する１種に限定し、表中、明度分割調色（高）とは高明度の有彩色原色粉体塗料による調色を、明度分割調色（低）とは低明度の有彩色原色粉体塗料による調色を、それぞれ示す。なお、本比較例では、着色剤の濃度により明度、彩度の異なる粉体塗料を各々別の原色粉体塗料として取り扱ったため、
▲１▼  原色粉体塗料数  １５種
▲２▼  基礎データ登録用粉体塗料  ３６種
の合計５１種の、実施例１〜６（３１種）に比べて多数の登録用基礎データが必要であった。また、比較例１Ａ〜６Ａでは、無彩色原色粉体塗料２種と有彩色原色粉体塗料粉体１種の組み合わせによる３点の色彩により囲まれる範囲が色再現域となり、再現性が劣る。
【００５０】
比較例１Ｂ〜６Ｂ
実施例１の原色粉体塗料のなかで基準原色塗料８種のみを使用し、実施例１の第１工程に用いた従来のＣＣＭシステムを用いて目標色への調色を行った。結果を表３〜８に示す。なお、本比較例では、登録用基礎データ数が、
▲１▼  原色粉体塗料数  ８種
▲２▼  基礎データ登録用粉体塗料  １８種
の合計２６種ですむ利点があるものの、後述するように、明らかにまだら感が目立つ塗膜しか得られず、有用性が乏しいものであった。
【００５１】
なお、表３〜８において、計算ΔＥとは、第２工程により選択した粉体塗料を調色して得られる計算上の色彩と目標色との色差を示し、塗膜ΔＥとは、調色により組み合わせた粉体塗料を塗布して形成された塗膜の色彩と目標色との色差を示す。なお、ΔＥの値が小さい程、目標色の色彩との一致性が高い。
【００５２】
また、得られた塗膜の均一性については、以下の評価基準にて評価した。
〔評価基準〕
両目視力１．０の観察者が、塗膜から５０ｃｍ離れて塗膜を観察した際に、
○：まだら感がなく、均一に見える。
△：わずかにまだらに見える。
×：まだらに見える。
【００５３】
【表３】
0004118502.tif 000004
【００５４】
【表４】
0004118502.tif 000005
【００５５】
【表５】
0004118502.tif 000006
【００５６】
【表６】
0004118502.tif 000007
【００５７】
【表７】
0004118502.tif 000008
【００５８】
【表８】
0004118502.tif 000009
【００５９】
以上の結果より、実施例１〜６では、色再現性に優れ、まだら感の小さい均一な塗膜が簡易に得られることが分かる。これに対し、比較例１Ａ〜６Ａの調色方法は、相対的に色再現性に欠けており、比較例２Ｂ〜６Ｂの調色方法は、ＣＣＭシステムの登録用基礎データ数は少ないものの、まだら感が生じて、均一な色相の塗膜が得られない。
【００６０】
【発明の効果】
本発明により、２種類以上の色彩の異なる粉体塗料を組み合わせて色再現性に優れ、まだら感の少ない均一な色彩を有する塗膜が得られる粉体塗料に調色することができる。